СЫРЬЕВАЯ СМЕСЬ ДЛЯ ИЗГОТОВЛЕНИЯ СТРОИТЕЛЬНЫХ ИЗДЕЛИЙ
CRUDE MIXTURE FOR MAKING CONSTRUCTION ARTICLES

Изобретение относится к промышленности строительных материалов, а именно к составам сырьевых смесей для изготовления строительных изделий: кирпича, блоков, облицовочной плитки, черепицы.
Известна сырьевая смесь, содержащая, мас. %: глина 20,0-40,0; макулатура; 0,1-10,0; древесные оливки 0,1-4,5; измельченное стекловолокно 50,0-79,0 [1].
Задачей изобретения является повышение водостойкости строительных изделий, изготовленных из сырьевой смеси.
Технический результат достигается тем, что сырьевая смесь для изготовления строительных изделий, включающая глину, макулатуру, древесные опилки, измельченное стекловолокно, дополнительно содержит молотый доменный шлак при следующем соотношении компонентов, мас.%: глина 91,6-93,5; макулатура 0,1-0,2; древесные опилки 0,1-0,2; измельченное стекловолокно 0,1-0,2; молотый доменный шлак 6,0-8,0.
В таблице приведены составы сырьевой смеси.
Таблица
Компоненты
Состав, мас.%:
1
2
3
Глина
91,6
92,55
93,5
Макулатура
0,2
0,15
0,1
Древесные опилки
0,1
0,15
0,2
Измельченное стекловолокно
0,1
0,15
0,2
Молотый доменный шлак
8,0
7,0
6,0
Коэффициент размягчения
0,85-0,9
0,85-0,9
0,85-0,9
Для приготовления сырьевой смеси может быть использована любая качественная глина. Макулатуру измельчают на куски размером 3-7 мм. Используют древесные опилки крупностью не более 3 мм. Стекловолокно (любого химического состава) нарезают на отрезки длиной 3-15 мм. Доменный шлак размалывают до полного прохождения через сетку 0,14.
Подготовленные компоненты дозируют, смешивают. Полученную сырьевую смесь увлажняют до 18-24 % и формуют пластическим способом из нее изделия, которые сушат до влажности не более 6 % и обжигают при температуре 1000-1150°C. Возможно последующее глазурование полученных строительных изделий.
Источники информации
1. SU 1379257, C03C 10/00, 1988.